(57)【要約】  本発明の目的は、ＭｇＢ２線において、超電導接続のし易さと線の熱的安定性とを両立する超電導線を提供することである。本発明は以下の構成を有する。ＭｇＢ２で構成する素線と、Ｍｇと反応しない第１の金属を有する超電導線であって、前記超電導線の長手方向と直交する断面において、前記超電導線の中心から前記素線の設置位置までの領域を前記素線及び前記第１の金属で構成する。
2017017715.tif 000002
【特許請求の範囲】
【請求項１】
ＭｇＢ２で構成する素線と、Ｍｇと反応しない第１の金属を有する超電導線であって、
前記超電導線の長手方向と直交する断面において、前記超電導線の中心から前記素線の設置位置までの領域を前記素線及び前記第１の金属で構成することを特徴とする超電導線。
【請求項２】
請求項１に記載の超電導線において、
前記素線を複数有し、
前記超電導線の中心から、複数の前記素線の設置位置までに存在する各領域を前記素線及び前記第１の金属で構成することを特徴とする超電導線。
【請求項３】
請求項２に記載の超電導線において、
複数の前記素線は前記超電導線の中心から同心円状に配置されていることを特徴とする超電導線。
【請求項４】
請求項１に記載の超電導線において、
前記素線を複数有し、
前記超電導線の中心から、複数の前記素線のうち最も遠くに設置されている前記素線までの距離の範囲内に収まる領域を前記素線及び前記第１の金属で構成することを特徴とする超電導線。
【請求項５】
請求項４に記載の超電導線において、
複数の前記素線は前記超電導線の中心から同心円状に配置されていることを特徴とする超電導線。
【請求項６】
請求項１に記載の超電導線において，
前記超電導線の中心部に位置し、前記素線及び第１の金属で構成する内周部と、
前記内周部の外側に位置し、Ｍｇと反応する金属である第２の金属で構成する外周部を有することを特徴とする超電導線。
【請求項７】
請求項６に記載の超電導線において，
前記第１の金属が鉄またはニオブであり、
前記第２の金属が銅または銅ニッケル合金であることを特徴とする超電導線。
【請求項８】
請求項１に記載の超電導線において、
前記超電導線の中心部に位置し、前記素線及び第１の金属で構成する内周部と、
前記内周部の外側に位置し、Ｍｇと反応する金属である第２の金属およびＭｇと反応する金属である第３の金属とで構成する外周部を有することを特徴とする超電導線。
【請求項９】
請求項８に記載の超電導線において，
前記第１の金属が鉄またはニオブであり、
前記第２の金属が銅または銅ニッケル合金であり、
前記第３の金属が銅または銅ニッケル合金であることを特徴とする超電導線。
【請求項１０】
請求項１乃至９のいずれか一項に記載の超電導線において，
前記超電導線の断面形状が角型または丸型であることを特徴とする超電導線。
【請求項１１】
請求項１乃至１０のいずれか一項に記載の超電導線を含む超電導コイル。
【請求項１２】
請求項１１に記載の超電導コイルと、
被検体からの核磁気共鳴信号を解析する解析手段と、
を備えたことを特徴とするＭＲＩ。
【請求項１３】
請求項１１に記載の超電導コイルと、
被検体からの核磁気共鳴信号を解析する解析手段と、
を備えたことを特徴とするＮＭＲ。
【発明の詳細な説明】
【技術分野】
【０００１】
本発明は超電導線、超電導コイル、ＭＲＩ及びＮＭＲに関する。
【背景技術】
【０００２】
ＭＲＩなどで強力かつ安定的な磁場を必要とする場合、超電導コイルと永久電流スイッチにて超電導閉回路を形成し、この閉回路にほぼ減衰しない電流を通電することで、所望の磁場を得ている。超電導閉回路を形成するためには超電導線同士を極小の電気抵抗で接続する超電導接続が必要である。【０００３】
近年のＭｇＢ２超電導体の線材化開発により、ＭｇＢ２を用いた超電導コイルを作製できるようになった。ＭｇＢ２超電導体の特徴のひとつに、臨界温度が約３９Ｋと高く、液体ヘリウム温度４．２Ｋまで冷却せずに超電導状態を維持できることがある。この特徴を活かす場合、ＭｇＢ２超電導コイルの温度は１０Ｋ以上で用いられることが多い。このコイルを含む超電導閉回路を形成するには、ＭｇＢ２線同士を超電導接続する必要があり、線・コイル部の温度に合わせ、接続部の温度も１０Ｋ以上とする場合が多い。そこでＭｇＢ２を用いたＭｇＢ２線同士の超電導接続が必要となる。【０００４】
ＭｇＢ２線同士を接続する方法には様々な方法があるが、接続したい２本の線の端部を容器に入れて加熱することはほぼ全ての接続方法で共通している。その際、線の外側に配置されている銅を、物理的または化学的に研磨することが多い。一方で線の内部に配置された銅は研磨しづらい、または研磨できない場合が多い。【０００５】
例えば特許文献１には、線の軸に低抵抗材を用いたＭｇＢ２線が記載されており、この低抵抗材には無酸素銅が使われることが多い。
【先行技術文献】
【特許文献】
【０００６】
【特許文献１】特開２０１２−５９５１１号公報
【発明の概要】
【発明が解決しようとする課題】
【０００７】
これまでの研究の成果により、ＭｇＢ２超電導線の構造において、その接続部を形成する容器の中にＢＣＣ金属（体心立方格子構造を有する金属）以外の金属が含まれる場合、ＭｇＢ２線の超電導接続の特性を上げにくいことが判明した。一方で、ＭｇＢ２線にはその熱的安定性向上のため、銅などＢＣＣ金属以外も用いる必要がある。【０００８】
本発明の目的は、超電導接続のし易さと線の熱的安定性とを両立できるＭｇＢ２線を提供することである。
【課題を解決するための手段】
【０００９】
上記目的を達成するために、本発明は、ＭｇＢ２で構成する素線と、Ｍｇと反応しない第１の金属を有する超電導線であって、前記超電導線の長手方向と直交する断面において、前記超電導線の中心から前記素線の設置位置までの領域を前記素線及び前記第１の金属で構成する。
【発明の効果】
【００１０】
本発明によれば、ＭｇＢ２超電導線において超電導接続のし易さと、超電導線の熱的安定性とを両立することが可能となる。
【図面の簡単な説明】
【００１１】
【図１】実施例１における超電導線の断面図である。
【図２】実施例１におけるＭＲＩの構成図である。
【図３】実施例１におけるＭＲＩの斜視図である。
【図４】実施例２、３における超電導線の断面図である。
【図５】実施例４、５における超電導線の断面図である。
【図６】実施例６における超電導線の断面図である。
【図７】実施例７における超電導線の断面図である。
【図８】実施例８における超電導線の断面図である。
【図９】実施例９における超電導線の断面図である。
【図１０】実施例１０における超電導線の断面図である。
【発明を実施するための形態】
【００１２】
以下、本発明の実施の形態を図示する実施例を用いて説明する。
【実施例１】
【００１３】
＜素線＋第１の金属＞
超電導線１の長手方向に直交する断面を横断面と記す。図１に、今後説明する各図に共通する超電導線１００の横断面図を示す。超電導線１００は、主にＭｇＢ２からなる素線１と第１の金属２を含み、第１の金属２の中に素線１が組み込まれる形で形成されている。【００１４】
図１では、複数の素線１の設置位置の外周を点線で結んでいる。超電導線１００の中心から点線で囲まれた領域を「素線で囲まれた領域」として定義する。横断面において、１つの素線１に注目したとき、超電導線１００の中心から素線１の設置位置までの領域を第１の金属２で構成することとなる。また複数の素線１に注目したとき、超電導線１００の中心から、複数の素線１のうち最も遠くに設置されている素線１までの距離の範囲内に収まる領域を第１の金属２で構成することとなる。【００１５】
第１の金属２はＭｇと反応しない性質を有する。Ｍｇと反応すると超電導特性が低下してしまうからである。第１の金属２にはＢＣＣ構造（体心立方格子構造）を有する金属を用いることが望ましく、例えば鉄またはニオブが良い。【００１６】
超電導線１００は複数の方法で作成することができる。第一の作製方法は以下の通りである。円柱状の鉄またはニオブ材に複数の穴を設け、その穴にＭｇＢ２、マグネシウム、ホウ素などを充填し、必要に応じて伸線加工、熱処理を施すことで作製できる。【００１７】
第二の作製方法は以下の通りである。鉄パイプにＭｇＢ２、マグネシウム、ホウ素などを充填し、必要に応じて伸線加工、熱処理を施した単芯線を複数本束ね、これらを鉄パイプの中に充填し、必要に応じて伸線加工、熱処理を施すことで作製できる。これらの方法により作製した超電導線１００は、どの位置で切断しても概略同じような横断面構造を有している。【００１８】
超電導線１００の横断面において、素線で囲まれた領域３の中に銅を有していると、超電導接続工程における加熱により銅の化学反応が生じ、銅または銅化合物が加熱前に銅が存在していた場所とは異なる箇所に析出し、素線で囲まれた領域３の中に隙間が生じることで機械的強度を損ない、ＭｇＢ２同士の接続を阻害していた。本実施形態では素線で囲まれた領域３の中に銅を有していないため、この領域内に隙間は生じず、機械的強度を損なうことがない。【００１９】
図１において素線１は超電導線１００の中心から同心円状に配置されている。素線１を同心円状に配置することが、超電導線１００の超電導特性を横断面において均等に有することにつながり、超電導線１００全体の超電導特性が向上する。【００２０】
なお、図１では素線１の本数が８本の例を示したが、本実施形態は素線１を１つでも有していれば超電導線１００として成立しており、８本に限定するものではない。必要な超電導特性を達成するためには、超電導線１００が少なくとも１つの素線１を有することで、ある程度の面積、体積を占めていればよい。例えば、１つの素線１であっても横断面において大きな面積を有する素線１や、ドーナツ状につながった素線１を使用することが可能である。【００２１】
超電導線１００の熱的安定性のためには、その横断面に低抵抗率材を必要とする場合もある。本実施例で用いた鉄は不純物濃度を十分小さくすることで低抵抗材として使用可能であるが、銅や無酸素銅など、さらに小さな抵抗率の材料を使用することで、鉄を低抵抗率材として使用した場合に比べて熱的安定性を向上できる。【００２２】
本実施例に示す超電導線１００を用いて超電導コイル１０２を作製する方法は大きく２つに分けられる。第１の方法はワインド・アンド・リアクト法であり、ボビンに超電導線１００を巻き回したのちに必要に応じた熱処理を加える。この場合、超電導線１００に施しておく絶縁材は、熱処理に耐えられるような材料、例えばガラス繊維が用いられる。その後、必要に応じて樹脂含浸などで超電導線を固定する。第２の方法はリアクト・アンド・ワインド法であり、超電導線１００への熱処理を施した後に、ボビンに超電導線１００を巻き回し、必要に応じて樹脂含浸などで超電導線を固定する。この場合は、巻き回した後の熱処理が不要なため、エナメルなどの絶縁材を用いることが可能となる。【００２３】
図２に、本発明を用いたＭＲＩ（磁気共鳴イメージング装置）２００の構成図を示す。超電導線１００を用いた超電導コイル１０２は、永久電流スイッチ１０３と共に、冷凍容器１０９に格納され、冷媒または冷凍機で冷却される。超電導コイル１０２と永久電流スイッチ１０３に流れる永久電流は、測定対象１１０の位置に、時間安定性の高い静磁場を発生させる。この静磁場強度が高いほど、核磁気共鳴周波数が高くなり、核磁気共鳴信号強度も高くなる。傾斜磁場コイル１１１は、傾斜磁場用アンプ１１２から必要に応じて時間変化する電流を供給され，測定対象１１０の位置に空間的に分布を持つ静磁場を発生させる。さらに、ＲＦ（Ｒａｄｉｏ  Ｆｒｅｑｕｅｎｃｙ）アンテナ１１３とＲＦ送受信機１１４を用いて測定対象に核磁気共鳴周波数の磁場を印加、反応信号を測定することで、測定対象１１０の断面画像診断が可能となる。【００２４】
図３はＭＲＩの斜視図である。ＭＲＩ２００は、一対の静磁場発生部１２１と、連結部材１２２を有し、これらは垂直方向を指す中心軸Ｚが回転対称軸となるように連結される。一対の静磁場発生部１２１と連結部材１２２により形成された空間を撮像領域１２３という。この撮像領域１２３を挟むようにして傾斜磁場発生部１２４が存在する。また、ＭＲＩ装置１２０は、被検体１２５を載せるベッド１２６と、ベッド１２６に載せられた被検体１２５を撮像領域１２３へ搬送する搬送手段１２７を有する。【００２５】
一対の静磁場発生部１２１は、実施例１で説明した超電導コイルを備えており、この超電導コイルにより静磁場を発生する。【００２６】
さらに、ＭＲＩ２００は、図３の斜視図に表わされない他の構成要素として、被検体１２５にＮＭＲ現象を発現させる共鳴周波数の電磁波を撮像領域１２３に向けて照射するＲＦ発振部（ＲＦ；Radio Frequency）１２８と、ＮＭＲ現象が発現し水素原子核のスピンの状態が変化する際に放出される応答信号を受信する受信コイル１２９と、ＭＲＩ装置１１０の各部を制御する制御装置１３０、受信した信号を処理して解析を行う解析装置１３１を備える。【００２７】
そして、静磁場発生部１２１は、撮像領域１２３に均一な静磁場（均一磁場）を発生させるものであって、傾斜磁場発生部１２４は、撮像領域１２３における磁場強度が傾斜するように均一磁場に対して傾斜磁場を重畳させるものである。このように構成されることによりＭＲＩ装置１１０は、撮像領域１２３の関心領域（通常１ｍｍ厚のスライス面）の断層を画像化するものである。【００２８】
傾斜磁場発生部１２４は、一対の静磁場発生部１２１の対向面にそれぞれ設けられた一対の収容空間に配置されている。この傾斜磁場発生部１２４は、ＭＲＩ装置１２０の動作時に撮像領域１２３の直交する三方向に対し、任意に切り替えて、傾斜磁場を重畳させるものである。このように撮像領域１２３における磁場の強度が、直交する三方向に任意に切り替わって傾斜することにより、ＮＭＲ現象が発現する三次元位置が明らかになる。【００２９】
ここでは垂直磁場型のＭＲＩ装置を例示して説明したが、図示しない水平磁場型のＭＲＩ装置でも本実施形態の構成を利用可能である。【００３０】
同じ構成を用いてＮＭＲも実現可能である。なお、図２、３に示したＭＲＩの構成は一例であり、本実施例を限定するものではない。
【実施例２】
【００３１】
＜素線＋第１の金属＋第２の金属：銅＞
以下に示す実施例２では、実施例１との相違点のみを説明する。図４に第２の金属４を線の最外層に配置した場合の超電導線１００の横断面略図を示す。第２の金属として銅を使用することで、超電導線１００の熱的安定性を向上できる点で優れている。これは素線１が超電導状態を保てなくなり、金属を電流が流れる際の電気抵抗率が下げられるからである。【００３２】
なお、実施例１で述べたように、銅はマグネシウムと反応する金属であるため、最外層に配置する。【００３３】
本実施例の超電導線１００は、上記第一の作製方法においては、あらかじめ鉄またはニオブ材に蒸着などで銅を付けておく、上記第二の作製方法においては、単芯線複数本を束ねて銅パイプに充填し伸線加工する、などで作製できる。単芯線複数本を束ねて伸線加工する場合は、第２の金属に銅を用いることで、ｋｍ程度の長尺線が安定して加工できる。
【実施例３】
【００３４】
＜素線＋第１の金属＋第２の金属：銅ニッケル合金＞
図４に示した第２の金属には銅ニッケル合金も使用できる。銅ニッケル合金などの硬度の高い金属を使用することで、超電導線１００の機械的強度を向上させることができる。【００３５】
本実施例の超電導線１００は、上記第一の作製方法においては、あらかじめ鉄またはニオブ材の外側に銅ニッケル合金パイプを付けておく、上記第二の作製方法においては、単芯線複数本を銅ニッケル合金のパイプに充填し伸線加工する、などで作製できる。
【実施例４】
【００３６】
＜素線＋第１の金属＋第２の金属：銅＋第３の金属：銅ニッケル合金＞
図５に、第３の金属５を線の最外層に配置した場合の超電導線１００の横断面略図を示す。第２の金属として銅、第３の金属として銅ニッケル合金などの硬度の高い金属を使用することで、超電導線１００の電気抵抗率の抑制と機械的強度の向上を両立させることができる。【００３７】
本実施例の超電導線１００は、上記第一の作製方法においては、あらかじめ鉄またはニオブ材の外側に銅、さらに最外層に銅ニッケル合金を付けておく、上記第二の作製方法においては、単芯線複数本を充填する銅パイプの外層に銅ニッケル合金パイプを重ね、伸線加工の時に密着させる、などで作製できる。
【実施例５】
【００３８】
＜素線＋第１の金属＋第２の金属：銅ニッケル合金＋第３の金属：銅＞
図５に示した超電導線１００では、第２の金属４に銅ニッケル合金などの硬度の高い金属を、第３の金属５に銅を使用することもでき、超電導線１００の電気抵抗率の抑制と機械的強度の向上を両立させることができる。【００３９】
本実施例の超電導線１００は、実施例３に示した超電導線１００に対し、外周を銅シートで包んだ後に、または横断面をＣの字に加工した銅材と組み合わせた後に、ダイス引抜き加工を行うことで作製できる。伸線加工時の超電導線１００に、やわらかい銅が含まれていないため、素線１の中のマグネシウム、ホウ素などの混合物の密度が上がり、超電導特性が向上する。
【実施例６】
【００４０】
＜実施例５の銅が門型銅＞
図６に、第３の金属５を線の最外層に断面が矩形となるように配置した場合の超電導線１００の横断面略図を示す。第２の金属として銅ニッケル合金などの硬度の高い金属、第３の金属として銅を使用することで、超電導線１００の電気抵抗率の抑制と機械的強度の向上を両立させることができ、かつ、第３の金属である銅の体積を増やすことで、さらに電気抵抗率を抑制することができる。【００４１】
本実施例の超電導線１００は、実施例３に示した超電導線１００の外周に門型状の銅の凹み部分に超電導線を組み合わせた後に、ダイス引抜き加工することで作製できる。伸線加工時の超電導線１００に、やわらかい銅が含まれていないため、素線１の中のマグネシウム、ホウ素などの混合物の密度が上がり、超電導特性が向上する。
【実施例７】
【００４２】
＜素線が２重＋第１の金属＋第２の金属＞
図７に、素線１が２重に配置された場合の超電導線１００の横断面図を示す。このように２重に素線１が配置された場合の、線材横断面における素線で囲まれた領域３の定義は、横断面で最も外側に配置された素線群で囲まれる領域であり、図５の破線で示した領域である。本実施例の作製方法は実施例２や３と同様である。また、素線１がさらに多重に配置された場合でも、素線で囲まれた領域３の考え方は同様であり、その領域は線材の横断面で最も外側に配置された素線群で囲まれる領域である。図５では内側素線が外側素線よりも細いように示したが、これは本発明を限定するものではない。素線１を多重に配置することで、線の横断面に閉める素線１の占める面積率が上昇し、通電可能な電流が多くなる点で優れている。本実施例では最外層が第２の金属４の場合を示しているが、必要に応じて第３の金属５を加えてもよい。
【実施例８】
【００４３】
＜横断面形状が角型の線材＞
図８に、横断面形状が丸型ではなく、角型の場合の超電導線１００の横断面図を示す。超電導線１００の構成要素は実施例１と同様である。作製方法は超電導線１００の伸線加工の終盤に、ロール圧延など線を押し延ばす工程を入れればよい。素線１の密度が向上する、ＭｇＢ２結晶の配向性がそろうなどで、通電可能な電流が多くなる点で優れている。本実施例では最外層が第１の金属２の場合を示しているが、必要に応じて第２の金属４および第３の金属５を加えてもよい。
【実施例９】
【００４４】
＜横断面形状が角型の線材＋横断面形状が丸型の第２の金属＞
図９に、図８に示した横断面形状が角型の線を、横断面が丸型になるように第２の金属４を配置した場合の超電導線１００の横断面略図を示す。実施例２と同様、超電導線材１００の熱的安定性を向上できる点で優れている。再外層が丸型であるため、コイル形状へ巻き回す際に、線の位置を精度良く巻線できる点でも優れている。さらにコイル巻線の際に、長辺と短辺とを有する第１の金属２の長辺の向きをコイル磁場方向に対して任意の角度に設定することができ、ＭｇＢ２の配向性などで線材に印加される磁場方向により臨界電流密度が変化する線において、通電可能な電流が多くなる点で優れている。本実施例は、横断面を角型に成形した後、その線を銅シートで包んだ後にダイス引抜き加工を行う、または角型に成形した線を横断面をＣの字に加工した銅材と組み合わせた後に、ダイス引抜き加工を行うことで作製できる。
【実施例１０】
【００４５】
＜横断面形状が角型の２本の線材＋横断面形状が丸型の第２の金属＞
図１０に、横断面が角型の線を複数本、第２の金属４の中に配置した場合の超電導線１００の横断面略図を示す。作製方法などは実施例５と同一であり、本実施例は、通電可能な電流が多くなる点で優れている。
【符号の説明】
【００４６】
１…素線、２…第１の金属、３…素線で囲まれた領域、４…第２の金属、
５…第３の金属、
１００…超電導線、１０２…超電導コイル、１０３…永久電流スイッチ、
１０９…冷凍容器、１１０…測定対象、１１１…傾斜磁場コイル、
１１２…傾斜磁場用アンプ、１１３…ＲＦアンテナ、１１４…ＲＦ送受信機、
１２１…一対の静磁場発生部、１２２…連結部材、１２３…撮像領域、
１２４…傾斜磁場発生部、１２５…被検体、１２６…ベッド、１２７…搬送手段、
１２８…ＲＦ発振部、１２９…受信コイル、１３０…制御装置、１３１…解析装置
２００…ＭＲＩ
【図１】
2017017715.tif 000003
【図２】
2017017715.tif 000004
【図３】
2017017715.tif 000005
【図４】
2017017715.tif 000006
【図５】
2017017715.tif 000007
【図６】
2017017715.tif 000008
【図７】
2017017715.tif 000009
【図８】
2017017715.tif 000010
【図９】
2017017715.tif 000011
【図１０】
2017017715.tif 000012
【手続補正書】
【提出日】平成28年2月9日(2016.2.9)
【手続補正１】
【補正対象書類名】特許請求の範囲
【補正対象項目名】全文
【補正方法】変更
【補正の内容】
【特許請求の範囲】
【請求項１】
ＭｇＢ２で構成する素線と、Ｍｇと反応しない第１の金属を有する超電導線であって、
前記超電導線の中心部に位置し、前記素線及び第１の金属で構成する内周部と、
前記内周部の外側に位置し、Ｍｇと反応する金属である第２の金属で構成する外周部を有し、
前記第２の金属は前記第１の金属より硬度が高いことを特徴とする超電導線。
【請求項２】
請求項１に記載の超電導線において、
前記素線を複数有し、
前記超電導線の中心から、複数の前記素線の設置位置までに存在する各領域を前記素線及び前記第１の金属で構成することを特徴とする超電導線。
【請求項３】
請求項２に記載の超電導線において、
複数の前記素線は前記超電導線の中心から同心円状に配置されていることを特徴とする超電導線。
【請求項４】
請求項１に記載の超電導線において、
前記素線を複数有し、
前記超電導線の中心から、複数の前記素線のうち最も遠くに設置されている前記素線までの距離の範囲内に収まる領域を前記素線及び前記第１の金属で構成することを特徴とする超電導線。
【請求項５】
請求項４に記載の超電導線において、
複数の前記素線は前記超電導線の中心から同心円状に配置されていることを特徴とする超電導線。
【請求項６】
（削除）
【請求項７】
請求項１に記載の超電導線において，
前記第１の金属が鉄またはニオブであり、
前記第２の金属が銅または銅ニッケル合金であることを特徴とする超電導線。
【請求項８】
請求項１に記載の超電導線において、
前記外周部はさらにＭｇと反応する金属である第３の金属を備え、
前記第１の金属が鉄またはニオブであり、
前記第２の金属が銅であり、
前記第３の金属が銅ニッケル合金であることを特徴とする超電導線。
【請求項９】
請求項１に記載の超電導線において、
前記外周部はさらにＭｇと反応する金属である第３の金属を備え、
前記第１の金属が鉄またはニオブであり、
前記第２の金属が銅ニッケル合金であり、
前記第３の金属が銅であることを特徴とする超電導線。
【請求項１０】
請求項１乃至９のいずれか一項に記載の超電導線において，
前記超電導線の断面形状が角型または丸型であることを特徴とする超電導線。
【請求項１１】
請求項１乃至１０のいずれか一項に記載の超電導線を含む超電導コイル。
【請求項１２】
請求項１１に記載の超電導コイルと、
被検体からの核磁気共鳴信号を解析する解析手段と、
を備えたことを特徴とするＭＲＩ。
【請求項１３】
請求項１１に記載の超電導コイルと、
被検体からの核磁気共鳴信号を解析する解析手段と、
を備えたことを特徴とするＮＭＲ。
【国際調査報告】
2017017715.tif 000013
2017017715.tif 000014
2017017715.tif 000015
2017017715.tif 000016